(57)【要約】【課題】金属配線及び／又は金属酸化物膜を備える基材からレジストを剥離するためのレジスト剥離液であって、剥離性に優れ、剥離されたレジストの再付着量が少なく、消泡性にも優れたレジスト剥離液を提供すること。【解決手段】（Ａ）アミン、（Ｂ）有機溶剤、及び、（Ｃ）重量平均分子量５０００〜１００００００のスルホン酸若しくはカルボン酸又はこれらの塩を含有し、（Ｃ）成分の含有量は５．０重量％以下であり、（Ｄ）水を含有しないか、又は、（Ｄ）水を含有し、かつ、（Ｄ）成分の含有量が６０重量％以下であることを特徴とするレジスト剥離液。【選択図】なし【特許請求の範囲】
【請求項１】
（Ａ）アミン、
（Ｂ）有機溶剤、及び、
（Ｃ）重量平均分子量５０００〜１００００００のスルホン酸若しくはカルボン酸又はこれらの塩
を含有し、
（Ｃ）成分の含有量は５．０重量％以下であり、
（Ｄ）水を含有しないか、又は、（Ｄ）水を含有し、かつ、（Ｄ）成分の含有量が６０重量％以下であることを特徴とするレジスト剥離液。
【請求項２】
（Ｃ）成分はポリアニリンスルホン酸、ポリスチレンスルホン酸若しくはポリアクリル酸又はこれらの塩である、請求項１に記載のレジスト剥離液。
【請求項３】
（Ｃ）成分の含有量は０．００２５〜５．０重量％である、請求項１又は２に記載のレジスト剥離液。
【請求項４】
（Ａ）成分はアルカノールアミンであり、（Ａ）成分の含有量は１〜４０重量％である、請求項１〜３のいずれか１項に記載のレジスト剥離液。
【請求項５】
さらに（Ｄ）水を含有し、（Ｂ）成分と（Ｄ）成分との重量比（（Ｂ）：（Ｄ））は、０．２：１〜７０：１である、請求項１〜４のいずれか１項に記載のレジスト剥離液。
【請求項６】
銅及び／又はＩＧＺＯを備える基材のレジストを剥離するための、請求項１〜５のいずれか１項に記載のレジスト剥離液。
【請求項７】
金属配線及び／又は金属酸化物膜を備える基材からレジストを剥離する方法であって、請求項１〜６のいずれか１項に記載のレジスト剥離液を用いることを特徴とするレジストの剥離方法。
【請求項８】
金属配線の材質が銅であり、金属酸化物膜の材質がＩＧＺＯである、請求項７に記載のレジストの剥離方法。
【発明の詳細な説明】
【技術分野】
【０００１】
本発明は、レジスト剥離液及びレジストの剥離方法に関する。
【背景技術】
【０００２】
半導体基板等は微細な配線を施した電極構造を有しており、その製造工程でレジストが使用されている。薄膜トランジスタ（ＴＦＴ）では、ＩＧＺＯ等の酸化物半導体膜と、銅等の金属配線とを組合せた電極構造が知られている。電極構造は、例えば、基材上に形成された銅等の金属配線やＩＧＺＯ等の酸化物半導体膜の上にレジストを塗布し、これに露光、現像の処理を施してレジストパターンを形成し、このレジストパターンをマスクとして導電性金属層や酸化物半導体膜等をエッチング処理した後、不要となったレジストをレジスト剥離液で除去して製造される。
【０００３】
例えば特許文献１には、半水溶性の剥離および洗浄組成物であって、アミノベンゼンスルホン酸、水混和性有機溶剤、および、水を特定量含有する組成物が提案されている。しかしながら、特許文献１に記載された組成物は、金属配線及び／又は金属酸化物膜を備える基材上のレジストの剥離に用いた場合、いったん剥離されたレジストが金属配線及び／又は金属酸化物膜を備える基材に再付着してしまうという問題があった。
【先行技術文献】
【特許文献】
【０００４】
【特許文献１】特開２００９−２２４７８２号公報
【発明の概要】
【発明が解決しようとする課題】
【０００５】
本発明は、金属配線及び／又は金属酸化物膜を備える基材からレジストを剥離するためのレジスト剥離液であって、剥離性に優れ、剥離されたレジストの再付着量が少なく、消泡性にも優れたレジスト剥離液を提供することを目的とする。
【課題を解決するための手段】
【０００６】
本発明者は、鋭意検討の結果、アミン及び有機溶剤を含有するレジスト剥離液において、再付着防止剤として、特定の重量平均分子量を有するスルホン酸若しくはカルボン酸又はこれらの塩を特定量以下用い、かつ、水を含まないか、又は、水の含有量を特定量以下に調整することにより、優れた剥離性を有するとともに、剥離されたレジストの再付着量が少なく、消泡性にも優れたレジスト剥離液を得られることを見出し、本発明を完成した。
【０００７】
即ち、本発明のレジスト剥離液は、
（Ａ）アミン、
（Ｂ）有機溶剤、及び、
（Ｃ）重量平均分子量５０００〜１００００００のスルホン酸若しくはカルボン酸又はこれらの塩
を含有し、
（Ｃ）成分の含有量は５．０重量％以下であり、
（Ｄ）水を含有しないか、又は、（Ｄ）水を含有し、かつ、（Ｄ）成分の含有量が６０重量％以下であることを特徴とする。
【０００８】
本発明のレジスト剥離液において、（Ｃ）成分はポリアニリンスルホン酸、ポリスチレンスルホン酸若しくはポリアクリル酸又はこれらの塩であることが好ましい。
【０００９】
本発明のレジスト剥離液において、（Ｃ）成分の含有量は０．００２５〜５．０重量％であることが好ましい。
【００１０】
本発明のレジスト剥離液において、（Ａ）成分はアルカノールアミンであり、（Ａ）成分の含有量は１〜４０重量％であることが好ましい。
【００１１】
本発明のレジスト剥離液は、さらに（Ｄ）水を含有し、（Ｂ）成分と（Ｄ）成分との重量比（（Ｂ）：（Ｄ））は、０．２：１〜７０：１であることが好ましい。
【００１２】
本発明のレジスト剥離液は、銅及び／又はＩＧＺＯを備える基材のレジストを剥離するために使用することが好ましい。
【００１３】
本発明のレジストの剥離方法は、金属配線及び／又は金属酸化物膜を備える基材からレジストを剥離する方法であって、本発明のレジスト剥離液を用いることを特徴とする。
【００１４】
本発明のレジストの剥離方法において、金属配線の材質が銅であり、金属酸化物膜の材質がＩＧＺＯであることが好ましい。
【発明の効果】
【００１５】
本発明のレジスト剥離液は、再付着防止剤として、特定の重量平均分子量を有するスルホン酸若しくはカルボン酸又はこれらの塩を特定量以下含有し、かつ、水を含まないか、又は、水の含有量を特定量以下に調整したものであるため、優れた剥離性を有するとともに、剥離されたレジストの再付着量が少なく、消泡性にも優れている。
【発明を実施するための形態】
【００１６】
＜＜レジスト剥離液＞＞
本発明のレジスト剥離液は、
（Ａ）アミン、
（Ｂ）有機溶剤、及び、
（Ｃ）重量平均分子量５０００〜１００００００のスルホン酸若しくはカルボン酸又はこれらの塩
を含有し、
（Ｃ）成分の含有量は５．０重量％以下であり、
（Ｄ）水を含有しないか、又は、（Ｄ）水を含有し、かつ、（Ｄ）成分の含有量が６０重量％以下であることを特徴とする。該レジスト剥離液は、好ましくは銅及び／又はＩＧＺＯを備える基材のレジストを剥離するために使用する。
【００１７】
＜（Ａ）アミン＞
（Ａ）アミン（以下、単に（Ａ）成分ともいう）としては、特に限定されないが、例えば、Ｎ−メチルエタノールアミン、モノエタノールアミン、モノメチルジエタノールアミン、トリエタノールアミン、モノメチルアミン、モノエチルアミン、プロピルアミン、ブチルアミン、２−エチルヘキシルアミン、２−エチルヘキシルオキシプロピルアミン、２−エトシキプロピルアミン、ジメチルアミン、ジエチルアミン、ジプロピルアミン、ジブチルアミン、トリメチルアミン、トリエチルアミン、トリプロピルアミン、トリブチルアミン、３−ジエチルアミノプロピルアミン、ジ−２−エチルヘキシルアミン、ジブチルアミノプロピルアミン、テトラメチルエチレンジアミン、トリ−ｎ−オクチルアミン、ｔ−ブチルアミン、ｓｅｃ−ブチルアミン、メチルアミノプロピルアミン、ジメチルアミノプロピルアミン、メチルイミノビスプロピルアミン、３−メトシキプロピルアミン、アリルアミン、ジアリルアミン、トリアリルアミン、イソプロピルアミン、ジイソプロピルアミン、イミノプロピルアミン、イミノビスプロピルアミン、エチレンジアミン、ジエチレントリアミン、トリエチレンテトラミン、テトラエチレンペンタミン、ペンタエチレンヘキサミン、Ｎ，Ｎ−ジメチルエタノールアミン、Ｎ，Ｎ−ジエチルエタノールアミン、アミノエチルエタノールアミン、Ｎ−メチル−Ｎ，Ｎ−ジエタノールアミン、Ｎ，Ｎ−ジブチルエタノールアミン、Ｎ−メチルエタノールアミン、３−アミノ−１−プロパノール、Ｎ，Ｎ−ビス（２−ヒドロキシエチル）シクロヘキシルアミン等が挙げられる。これらの中で、レジスト剥離性の観点からは、アルカノールアミンが好ましく、Ｎ−メチルエタノールアミン（ＭＭＡ）、モノエタノールアミン（ＭＥＡ）、モノメチルジエタノールアミン（ＭＤＡ）、トリエタノールアミン（ＴＥＡ）がより好ましい。これらの（Ａ）成分は、単独で用いても良いし、２種以上を併用しても良い。
【００１８】
本発明のレジスト剥離液において、（Ａ）成分の含有量は、特に限定されないが、１〜４０重量％であることが好ましく、５〜２５重量％であることがより好ましい。（Ａ）成分の含有量が１重量％未満であると、レジスト剥離性が低下することがあり、４０重量％を超えると、粘度が高くなり、作業上の不具合を生じることがある。
【００１９】
＜（Ｂ）有機溶剤＞
（Ｂ）有機溶剤（以下、単に（Ｂ）成分ともいう）としては、特に限定されないが、例えば、アセトン、モノアルコール類（例えば、メタノール、エタノール等）、グリコール類（例えば、エチレングリコール、ジエチレングリコール、ジエチレングリコールモノメチルエーテル、ジエチレングリコールモノエチルエーテル、ジエチレングリコールモノブチルエーテル、ジエチレングリコールジメチルエーテル、プロピレングリコール、プロピレングリコールメチルエーテル、ジプロピレングリコール等）、ピロリドン類（例えば、Ｎ−メチル−２−ピロリドン等）、アミド類（例えば、Ｎ，Ｎ−ジメチルアセトアミド、Ｎ，Ｎ−ジメチルホルムアミド等）、ニトリル類（例えば、アセトニトリル等）、スルホキシド類（例えば、ジメチルスルホキシド等）、スルホン類（例えば、スルホラン等）、エチレンカーボネート等が挙げられる。これらの中で、レジスト剥離性の観点からは、グリコール類、スルホキシド類、及び、アミド類からなる群から選択される少なくとも１種が好ましく、ジエチレングリコールモノメチルエーテル、ジエチレングリコールモノエチルエーテル、ジエチレングリコールモノブチルエーテルがより好ましい。これらの（Ｂ）成分は、単独で用いても良いし、２種以上を併用しても良い。
【００２０】
本発明のレジスト剥離液において、（Ｂ）成分の含有量は、特に限定されないが、レジスト剥離性等の観点から、１０〜９５重量％であることが好ましく、１５〜９０重量％がより好ましく、２５〜８０重量％であることが更に好ましい。
【００２１】
＜（Ｃ）重量平均分子量５０００〜１００００００のスルホン酸若しくはカルボン酸又はこれらの塩＞
本発明のレジスト剥離液は、再付着防止剤として、（Ｃ）重量平均分子量５０００〜１００００００のスルホン酸若しくはカルボン酸又はこれらの塩（以下、単に（Ｃ）成分ともいう）を含有するため、優れた剥離性を有するとともに、剥離されたレジストの再付着量が少ない。
【００２２】
（Ｃ）成分として使用されるスルホン酸としては、特に限定されないが、例えば、ポリアニリンスルホン酸、ポリスチレンスルホン酸、スチレン／スチレンスルホン酸共重合体、ポリ｛２−（メタ）アクリロイルアミノ−２，２−ジメチルエタンスルホン酸｝、２−（メタ）アクリロイルアミノ−２，２−ジメチルエタンスルホン酸／スチレン共重合体、２−（メタ）アクリロイルアミノ−２，２−ジメチルエタンスルホン酸／アクリルアミド共重合体、２−（メタ）アクリロイルアミノ−２，２−ジメチルエタンスルホン酸／（メタ）アクリル酸共重合体、２−（メタ）アクリロイルアミノ−２，２−ジメチルエタンスルホン酸／（メタ）アクリル酸／アクリルアミド共重合体、２−（メタ）アクリロイルアミノ−２，２−ジメチルエタンスルホン酸／スチレン／アクリルアミド共重合体、２−（メタ）アクリロイルアミノ−２，２−ジメチルエタンスルホン酸／スチレン／（メタ）アクリル酸共重合体、ナフタレンスルホン酸ホルムアルデヒド縮合物、メチルナフタレンスルホン酸ホルムアルデヒド縮合物、ジメチルナフタレンスルホン酸ホルムアルデヒド縮合物、アントラセンスルホン酸ホルムアルデヒド縮合物、メラミンスルホン酸ホルムアルデヒド縮合物、アニリンスルホン酸−フェノール−ホルムアルデヒド縮合物等が挙げられる。カルボン酸としては、特に限定されないが、脂肪族カルボン酸、芳香族カルボン酸の重合体、例えば、ポリアクリル酸、ポリマレイン酸、アクリル酸／マレイン酸共重合体等が挙げられる。これらのスルホン酸及びカルボン酸は共重合体であってもよく、例えば、アクリル酸／スルホン酸共重合体であってもよい。また、これらのスルホン酸又はカルボン酸と塩を形成するカチオンとしては、特に限定されないが、例えば、アルカリ金属、アルカリ土類金属、有機アミン等が挙げられる。これらの中で、銅やＩＧＺＯ等に対する再付着量が少ないという観点からは、ポリアニリンスルホン酸、ポリスチレンスルホン酸若しくはポリアクリル酸又はこれらの塩が好ましく、泡立ち抑制等の観点からは、ポリアニリンスルホン酸が好ましい。これらの（Ｃ）成分は単独で用いても良いし、２種以上を併用しても良い。
【００２３】
（Ｃ）成分の重量平均分子量は、５０００〜１００００００である限り特に限定されないが、１００００〜７５０００であることが好ましい。（Ｃ）成分の重量平均分子量が５０００未満であると、レジスト再付着量が増大することがある。
【００２４】
本発明のレジスト剥離液において、（Ｃ）成分の含有量は、５．０重量％以下である限り特に限定されないが、０．００２５〜５．０重量％であることが好ましく、０．０２５〜１．０重量％であることがより好ましい。（Ｃ）成分の含有量が０．００２５重量％未満であると、レジスト再付着抑制効果が低いことがあり、５．０重量％を超えると、レジスト剥離性が低下することがある。
【００２５】
本発明のレジスト剥離液は、上述の（Ａ）〜（Ｃ）成分に加えて、任意に他の成分を含有していてもよい。他の成分としては、特に限定されないが、（Ｄ）水、防食剤、ｐＨ調整剤、消泡剤等が挙げられる。これらは単独で用いてもよいし、２種以上を併用してもよい。
【００２６】
＜（Ｄ）水＞
本発明のレジスト剥離液は、（Ｄ）水（以下、単に（Ｄ）成分ともいう）を含有しなくても良いが、液ライフ等の観点からは、さらに（Ｄ）成分を含有することが好ましい。
【００２７】
本発明のレジスト剥離液が（Ｄ）成分を含有する場合、その含有量は、６０重量％以下である限り特に限定されないが、４０重量％以下であることが好ましく、３０重量％以下であることがより好ましい。（Ｄ）成分の含有量が６０重量％を超えると、剥離性が低下することがある。なお、（Ｄ）成分を含有する場合、（Ｄ）成分の含有量の下限値は、特に限定されないが、例えば、０．５重量％であってよく、１重量％であってよい。
【００２８】
本発明のレジスト剥離液が（Ｄ）成分を含有する場合、（Ｂ）成分と（Ｄ）成分との重量比（（Ｂ）：（Ｄ））は、特に限定されないが、０．２：１〜７０：１であることが好ましい。（Ｂ）成分の重量比が（Ｄ）成分１に対して０．２未満であると、レジスト剥離性が低下することがあり、（Ｄ）成分１に対して７０を超えると、液ライフが低下することがある。
【００２９】
＜防食剤＞
本発明のレジスト剥離液が防食剤を含有する場合、その含有量は特に限定されないが、レジスト剥離性等の観点から０．０１〜１．０重量％であることが好ましい。
【００３０】
本発明のレジスト剥離液は、上述の（Ａ）〜（Ｃ）成分、及び、任意に含有される他の成分を、常法により混合することにより得られる。
【００３１】
＜＜レジストの剥離方法＞＞
本発明のレジストの剥離方法は、金属配線及び／又は金属酸化物膜を備える基材からレジストを剥離する方法であって、本発明のレジスト剥離液を用いることを特徴とする。本発明のレジスト剥離液を用いて金属配線及び／又は金属酸化物膜を備える基材からレジストを剥離する方法としては、特に限定されないが、例えば、金属配線及び／又は金属酸化物膜を備える基材を本発明のレジスト剥離液に浸漬する方法、超音波方式、シャワー方式、スプレー方式、ブラシ方式、浸漬揺動、枚葉式等が挙げられる。本発明のレジスト剥離液は、ポジ型、ネガ型のいずれのフォトレジストの剥離方法にも使用することができる。
【００３２】
金属配線の材質は、特に限定されないが、例えば、銅、アルミニウム、チタン、モリブデン、クロム、タングステン等が挙げられる。これらの中で、導電性の観点からは、銅であることが好ましい。
【００３３】
金属酸化物膜の材質は、特に限定されないが、例えば、ＩＧＺＯ（酸化インジウムガリウム亜鉛）、ＩＧＯ（酸化インジウムガリウム）、ＩＴＯ（酸化インジウム錫）、ＩＺＯ（酸化インジウム亜鉛）、ＧＺＯ（酸化ガリウム亜鉛）、ＺＴＯ（酸化亜鉛錫）、ＺｎＯ（酸化亜鉛）、ＺＡＯ（酸化亜鉛アルミニウム）等が挙げられる。これらの中で、レジスト再付着防止の観点からは、ＩＧＺＯであることが好ましい。
【００３４】
ＩＧＺＯ等の金属酸化物膜と銅等の金属配線とを有するＴＦＴの製造に本発明のレジスト剥離液を用いる場合、金属酸化物膜、金属配線の双方に対してレジスト再付着量が少ないレジスト剥離液を用いることが好ましい。この場合、レジストの剥離は複数回実施してもよく、複数回実施する場合、具体的には、金属酸化物膜（金属配線）を有する基板からレジストを剥離した後、別のレジストマスクを利用して金属配線（金属酸化物膜）を形成し、金属酸化物膜及び金属配線を有する基板からレジストを剥離する。このとき、全てのレジスト剥離工程において本発明のレジスト剥離液を使用してもよいし、いずれかの剥離工程において本発明のレジスト剥離液を使用してもよい。
【実施例】
【００３５】
以下に実施例を挙げて本発明を説明するが、本発明はこれら実施例のみに限定されるものではない。以下、「部」又は「％」は特記ない限り、それぞれ「重量部」又は「重量％」を意味する。
【００３６】
１．使用材料
以下の実施例及び比較例では、下記の材料を使用した。
【００３７】
１−１．（Ａ）成分
・Ｎ−メチルエタノールアミン（ＭＭＡ）
・モノエタノールアミン（ＭＥＡ）
・モノメチルジエタノールアミン（ＭＤＡ）
・トリエタノールアミン（ＴＥＡ）
【００３８】
１−２．（Ｂ）成分 
・ジエチレングリコールモノブチルエーテル（ＢＤＧ）
・ジエチレングリコールモノメチルエーテル（ＭＤＧ）
・ジエチレングリコールモノエチルエーテル（ＥＤＧ）
【００３９】
１−３．（Ｃ）成分
・ポリアニリンスルホン酸（重量平均分子量１００００）
・メラミンスルホン酸塩のホルマリン縮合物（重量平均分子量３００００）
・ポリアクリル酸（重量平均分子量１００００）
・ナフタレンスルホン酸ホルムアルデヒド縮合物ＭＥＡ塩（重量平均分子量５６００）
・ポリスチレンスルホン酸（重量平均分子量７５０００）
・ポリスチレンスルホン酸（重量平均分子量１００００００）
【００４０】
１−４．（Ｃ）成分以外の添加剤
・アニリンスルホン酸（重量平均分子量１７３）
・ポリオキシエチレントリデシルエーテル（重量平均分子量４２０）
・エチレンジアミンテトラポリオキシエチレンポリオキシプロピレン（重量平均分子量３５００）
・塩化アルキル（Ｃ１６−１８）トリメチルアンモニウム（重量平均分子量３４８）
・アルキルベンゼンスルホン酸及びその塩（重量平均分子量３２２）
・ラウリル硫酸ナトリウム（重量平均分子量２８８）
【００４１】
１−５．（Ｄ）成分 
・純水
【００４２】
２．実施例および比較例
（実施例１〜１４、比較例１〜１１）
表１及び表２に示す重量比となるように（Ａ）〜（Ｄ）成分を混合し、レジスト剥離液を得た。得られたレジスト剥離液について、下記の方法により、再付着量、剥離性、消泡性を評価した。結果を表１及び表２に示す。なお、実施例６、８、１０、１１、１３、１４、比較例９〜１１については、ＩＧＺＯに対する再付着量は評価しなかった。また、実施例２、４、５、７、９、１０、１２、比較例１、２については、剥離性は評価しなかった。また、実施例１３、１４、比較例７〜１１については、消泡性は評価しなかった。なお、実施例１は粘度が高く、作業性に難が見られた。
【００４３】
【表１】
2018087958.tif 000002
【００４４】
【表２】
2018087958.tif 000003
【００４５】
３．評価方法
（再付着量）
各実施例及び比較例で得られたレジスト剥離液に、１％のレジスト固形物を添加した後、５インチのＳｉ基板上にＣｕ及びＩＧＺＯをそれぞれ成膜したウェハーを用いて、常温で１分間、パドル処理を行った。その後、水洗、乾燥を行い、ウェハー上のレジスト付着物の数をレーザースキャニング表面ダスト検査計（株式会社トプコン製）にて測定し、下記４段階で評価した。
◎：５００個未満
○：５００個以上１５００個未満
△：１５００個以上２５００個未満
×：２５００個以上
【００４６】
（剥離性）
銅膜を有するガラス基板上にフォトレジストを形成し、エッチング処理したレジスト付基板を評価対象とした。５０℃に調整したレジスト剥離液に基板を浸漬し、１２０秒間浸漬処理した後、基板を水洗及び空気ブロー乾燥した。光学顕微鏡（キーエンス社製）を用いて基板を観察し、フォトレジストの剥離具合を確認し、下記４段階で評価した。
◎：完全に剥離されている
○：微量に剥離残りがある
△：大部分で剥離残りがある
×：全く剥離できていない
【００４７】
（消泡性）
１００ｍｌの比色管に各実施例及び比較例で得られたレジスト剥離液を３０ｍｌ入れ、ＴＳ式シェーカーにセットし、２分間震盪した。震盪停止後、１分後に、泡高さ（ｍｍ）を測定し、測定結果を下記基準により評価した。なお、泡高さが５ｍｍ以下の場合には、泡の発生が実質的になく装置の運転に支障はなく、５ｍｍを超えるが１５ｍｍ以下の場合には多少の泡の発生があるものの装置の運転に実質的支障は生じない。しかし、１５ｍｍを超える場合には泡の発生により装置の運転に支障が生じるおそれが大きい。
◎：０ｍｍ
○：０ｍｍを超えるが５ｍｍ以下である
△：５ｍｍを超えるが１５ｍｍ以下である
×：１５ｍｍを超える
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
（Ａ）アミン、
（Ｂ）有機溶剤、及び、
（Ｃ）重量平均分子量５０００〜１００００００のポリアニリンスルホン酸又はその塩
を含有し、
（Ｃ）成分の含有量は５．０重量％以下であり、
（Ｄ）水を含有しないか、又は、（Ｄ）水を含有し、かつ、（Ｄ）成分の含有量が６０重量％以下であることを特徴とするレジスト剥離液。
【請求項２】
（Ｃ）成分の含有量は０．００２５〜５．０重量％である、請求項１に記載のレジスト剥離液。
【請求項３】
（Ａ）成分はアルカノールアミンであり、（Ａ）成分の含有量は１〜４０重量％である、請求項１又は２に記載のレジスト剥離液。
【請求項４】
さらに（Ｄ）水を含有し、（Ｂ）成分と（Ｄ）成分との重量比（（Ｂ）：（Ｄ））は、０．２：１〜７０：１である、請求項１〜３のいずれか１項に記載のレジスト剥離液。
【請求項５】
銅及び／又はＩＧＺＯを備える基材のレジストを剥離するための、請求項１〜４のいずれか１項に記載のレジスト剥離液。
【請求項６】
金属配線及び／又は金属酸化物膜を備える基材からレジストを剥離する方法であって、請求項１〜５のいずれか１項に記載のレジスト剥離液を用いることを特徴とするレジストの剥離方法。
【請求項７】
金属配線の材質が銅であり、金属酸化物膜の材質がＩＧＺＯである、請求項６に記載のレジストの剥離方法。
【手続補正２】
【補正対象書類名】明細書
【補正対象項目名】００４２
【補正方法】変更
【補正の内容】
【００４２】
２．実施例
（実施例３、５、９、１２、参考例１、２、４、６〜８、１０、１１、１３、１４、比較例１〜１１）
表１及び表２に示す重量比となるように（Ａ）〜（Ｄ）成分を混合し、レジスト剥離液を得た。得られたレジスト剥離液について、下記の方法により、再付着量、剥離性、消泡性を評価した。結果を表１及び表２に示す。なお、参考例６、８、１０、１１、１３、１４、比較例９〜１１については、ＩＧＺＯに対する再付着量は評価しなかった。また、参考例２、４、７、１０、実施例５、９、１２、比較例１、２については、剥離性は評価しなかった。また、参考例１３、１４、比較例７〜１１については、消泡性は評価しなかった。なお、参考例１は粘度が高く、作業性に難が見られた。
【手続補正３】
【補正対象書類名】明細書
【補正対象項目名】００４３
【補正方法】変更
【補正の内容】
【００４３】
【表１】
2018087958.tif 000004